СОДЕРЖАЩИЙ СПЛАВ КАТАЛИЗАТОР, СПОСОБ ИЗГОТОВЛЕНИЯ И ИСПОЛЬЗОВАНИЯ

1. Способ изготовления катализатора на подложке, содержащего сплав, по меньшей мере, двух металлов, при этом данный способ включает следующие стадии:
(i) соединение материала подложки в виде частиц, раствора первого соединения металла, раствора второго соединения металла и раствора щелочного осаждающего агента с образованием суспензионной смеси;
(ii) перемешивание полученной смеси и
(iii) приведение твердой фазы в контакт с восстановителем,
при этом первый металл первого соединения металла и второй металл второго соединения металла независимо друг от друга подбирают из группы, состоящей из золота, палладия, платины, родия, иридия, серебра, осмия и рутения; и при этом первый металл отличен от второго металла.
2. Способ по п. 1, в котором первый металл подобран из золота, платины и родия, а второй металл представляет собой палладий.
3. Способ по п. 2, в котором первый металл представляет собой золото, а второй металл представляет собой палладий.
4. Способ по п. 2, в котором первый металл представляет собой платину, а второй металл представляет собой палладий.
5. Способ по любому из предшествующих пунктов, в котором восстановитель включает гидразин.
6. Катализатор на подложке, получаемый способом по любому из предшествующих пунктов.
7. Катализатор на подложке по п. 6, в котором, по меньшей мере, 80 вес.% первого металла на материале подложке в виде частиц и, по меньшей мере, 80 вес.% второго металла на материале подложке в виде частиц присутствует в форме сплава.
8. Частица катализатора, содержащая материал подложки, палладий и золото, отличающаяся тем, что ≥?70% золота и ≥?70% палладия присутствует в форме сплава палладия и золота, средний размер металлического кристаллита в этом сплаве после состаривания на воздухе в течение 48 ч при 750°С составляет <15 нм при измерении методом рентгенодифрактометрии, и частица катализатора содержит всего 0,1-10 вес.% палладия и золота.
9. Способ изготовления катализируемого субстрата, при этом данный способ включает следующие стадии:
(i) соединение материала подложки в виде частиц, раствора первого соединения металла, раствора второго соединения металла и раствора щелочного осаждающего агента с образованием суспензионной смеси;
(ii) перемешивание полученной смеси;
(iii) приведение твердой фазы в контакт с восстановителем с получением первого катализатора на подложке, содержащего сплав первого металла и второго металла;
(iv) отделение и промывка первого катализатора на подложке;
(v) приготовление грунтовки путем создания суспензии первого катализатора на подложке и
(vi) приведение грунтовки в контакт с субстратом.
10. Способ по п. 9, который не включает стадию сушки или обжига между стадиями (iv) и (v).
11. Способ по п. 9 или 10, в котором стадия (v) включает изготовление грунтовки путем создания суспензии первого катализатора на подложке и одного или нескольких вторых катализаторов на подложке, отличных от первого катализатора на подложке.
12. Композиция покрытия для субстрата, содержащая первый катализатор на подложке и второй катализатор на подложке, при этом, по меньшей мере, один из катализаторов на подложке - первый или второй - изготовлен способом по любому из пп. 1-5.
13. Катализируемый субстрат, получаемый способом по любому из пп. 9-11.
14. Катализируемый субстрат, включающий первый катализатор на подложке и второй катализатор на подложке, при этом, по меньшей мере, один из первого катализатора на подложке и второго катализатора на подложке содержит сплав первого металла и второго металла, при этом первый металл и второй метал независимо друг от друга подбирают из группы, состоящей из золота, палладия, платины, родия, иридия, серебра, осмия и рутения; и при этом первый металл отличен от второго металла.
15. Применение катализатора на подложке по п. 6 или 7 или получаемого способами по любому из пп. 1-5 или частиц катализатора по п. 8 или катализируемого субстрата, получаемого способом по любому из пп 9-11, для катализа химической реакции.